験片の疲労特性が特に優れていることが確認できた。)を備え、しかも低コストで品質の安定したチタン製骨内インプラントを得ることができる。ショットピ−ニングを施した表面を有するチタン製の骨内インプラント。前記表面の硬度を、マイクロビッカ−ス硬度で170〜230としたことを特徴とする請求項1記載の骨内インプラント。載の骨内インプラント。前記骨内インプラントの表面をショットピーニングする工程とを有する骨内インプラントの製造方法。前記ショットピーニングを直径50〜500μmのセラミックビーズ、ガラスビーズ又はスチールビーズを用いて行うことを特徴とする請求項4記載の骨内インプラントの製造方法。resistance。